МИКРОЧАСТИЦЫ СОДЕРЖАЩЕГО ВИНИЛАМИН СОПОЛИМЕРА В КАЧЕСТВЕ ДОБАВОК ПРИ ИЗГОТОВЛЕНИИ БУМАГИ

1. Способ получения добавок из тройного сополимера виниламин-винилформамид-стирол, включающий:
a) реакцию винилформамида со стиролом или замещенным стиролом при условиях свободнорадикальной эмульсионной полимеризации;
b) получение первого полимерного продукта, который включает случайным образом распределенные повторяющиеся звенья формулы (I) и (II):
1
в которой Ar обозначает ароматический фрагмент, выбранный из группы, включающей фенил и фенил, замещенный алкилом, алкоксигруппой, сульфонатом, галогеном, и пиридин или замещенный пиридин; R обозначает водород или алкил; x и y являются числами, равными больше, чем 0 мол.%, и сумма x и y равна 100 мол.%, отношение x:y находится в диапазоне от 99:1 до 50:50;
c) гидролиз первого полимерного продукта путем обработки кислотой или основанием;
d) получение второго полимерного продукта, включающего случайным образом распределенные повторяющиеся мономерные звенья, описывающиеся по меньшей мере двумя формулами (III), (IV), (V) и (VI):
в которых
2
3
R и R обозначают Н;
4
1
2
3
4
1
2
3
4
R обозначает Н или алкил; m и m независимо означают положительное количество мол.%, и m и m независимо могут равняться от 0 до 99 мол.%, и сумма m, m, m и m равна или меньше, чем x мол.% формулы (I).
1
2. Способ по п. 1, в котором Ar обозначает фенил и R обозначает Н.
3. Способ по п. 1, в котором первым полимерным продуктом является сополимер винилформамид-стирол.
4. Способ по п. 1, в котором реакцию эмульсионной полимеризации проводят при температуре, находящейся в диапазоне от примерно 25 до примерно 125°С, ее можно провести при температуре, находящейся в диапазоне от примерно 30 до примерно 90°С, и ее можно провести при температуре, находящейся в диапазоне от примерно 60 до примерно 85°С.
5. Способ по п. 1, в котором отношение x:y находится в диапазоне от 80:20 до 51:49 и может находиться в диапазоне от 80:20 до 70:30.
6. Способ по п. 1, в котором примерно от 10 до 99% формамидных групп первого полимерного продукта затем гидролизуют на стадии с) для введения катионогенных групп во второй полимерный продукт на стадии d).
7. Способ по п. 1, в котором примерно от 20 до 80% формамидных групп первого полимерного продукта затем гидролизуют на стадии с) для введения катионогенных групп во второй полимерный продукт на стадии d) и от 30 до 70% формамидных групп первого полимерного продукта затем можно гидролизовать на стадии с) для введения катионогенных групп во второй полимерный продукт на стадии d).
8. Способ по п. 1, в котором второй полимерный продукт является катионогенным и диспергирующимся в воде полимером.
9. Водная дисперсия, включающая полимерный продукт, полученный способом, который включает:
a) реакцию винилформамида со стиролом или замещенным стиролом при условиях свободнорадикальной эмульсионной полимеризации;
b) получение полимерного продукта, который включает случайным образом распределенные повторяющиеся звенья формулы (I) и (II):
1
в которой Ar обозначает ароматический фрагмент, выбранный из группы, включающей фенил и фенил, замещенный алкилом, алкоксигруппой, сульфонатом, галогеном, и пиридин или замещенный пиридин; R обозначает водород или алкил; x и y являются числами, равными больше, чем 0 мол.%, и сумма x и y равна 100 мол.%, отношение x:y находится в диапазоне от 99:1 до 50:50;
где в указанной водной дисперсии полимерный продукт находится в форме микрочастиц и размер частиц полимерного продукта находится в диапазоне от 30 до 2000 нм.
10. Водная дисперсия по п. 9, в которой размер частиц полимерного продукта находится в диапазоне от 50 до 1000 нм и может находиться в диапазоне от 70 до 200 нм.
11. Добавка из тройного сополимера виниламин-винилформамид-стирол, включающая второй полимерный продукт, полученный способом, который включает:
a) реакцию винилформамида со стиролом или замещенным стиролом при условиях свободнорадикальной эмульсионной полимеризации;
b) получение первого полимерного продукта, который включает случайным образом распределенные повторяющиеся звенья формулы (I) и (II):
1
в которой Ar обозначает ароматический фрагмент, выбранный из группы, включающей фенил и фенил, замещенный алкилом, алкоксигруппой, сульфонатом, галогеном, и пиридин или замещенный пиридин; R обозначает водород или алкил; x и y являются числами, равными больше, чем 0 мол.%, и сумма x и y равна 100 мол.%, отношение x:y находится в диапазоне от 99:1 до 50:50;
c) гидролиз первого полимерного продукта путем обработки кислотой или основанием;
d) получение второго полимерного продукта, включающего случайным образом распределенные повторяющиеся мономерные звенья, описывающиеся по меньшей мере двумя формулами (III), (IV), (V) и (VI):
в которых
2
3
R и R обозначают Н;
4
R обозначает Н или алкил;
1
2
3
4
m и m независимо означают положительное количество мол.%, и m и m
1
2
3
4
независимо могут равняться от 0 до 99 мол.%, и сумма m, m, m и m равна или меньше, чем x мол.% формулы (I),
где первый полимерный продукт находится в форме микрочастиц и размер частиц первого полимерного продукта находится в диапазоне от 30 до 2000 нм, и второй полимерный продукт представляет собой тройной сополимер виниламин-винилформамид-стирол, и где указанная добавка из тройного сополимера виниламин-винилформамид-стирол находится в форме микрочастиц в водной дисперсии и вязкость тройного сополимера виниламин-винилформамид-стирол, измеренная при температуре окружающей среды (от примерно 20 до примерно 25°С) при содержании активных твердых веществ, находящемся в диапазоне от 13,0 до 18,0%, находится в диапазоне от 100 до 500 сП.
12. Добавка из тройного сополимера виниламин-винилформамид-стирол по п. 11, в которой размер частиц первого полимерного продукта находится в диапазоне от 50 до 1000 нм и может находиться в диапазоне от 70 до 200 нм.
13. Добавка из тройного сополимера виниламин-винилформамид-стирол по п. 11, в которой примерно от 10 до 99% формамидных групп первого полимерного продукта затем гидролизуют на стадии с) для введения катионогенных групп во второй полимерный продукт на стадии d).
14. Добавка из тройного сополимера виниламин-винилформамид-стирол по п. 11, в которой примерно от 20 до 80% формамидных групп первого полимерного продукта затем гидролизуют на стадии с) для введения катионогенных групп во второй полимерный продукт на стадии d) и примерно от 30 до 70% формамидных групп первого полимерного продукта затем можно гидролизовать на стадии с) для введения катионогенных групп во второй полимерный продукт на стадии d).
15. Добавка из тройного сополимера виниламин-винилформамид-стирол по п. 11, где добавку из тройного сополимера виниламин-винилформамид-стирол добавляют на мокром этапе производства бумаги для улучшения технологии изготовления бумаги и прочности бумаги во влажном и сухом состоянии.
16. Добавка из тройного сополимера виниламин-винилформамид-стирол по п. 11, где добавку из тройного сополимера виниламин-винилформамид-стирол наносят на уже сформованную бумагу для улучшения характеристик готовой бумаги.
17. Бумажный продукт, включающий второй полимерный продукт по п. 1.
18. Бумажный продукт, включающий добавку из тройного сополимера виниламин-винилформамид-стирол по п. 11.